이 발명 의 제조 방법 의 구성 은 , 집 합사 를 제조 하 는 단계 와 ; 표면 활성화제 를 제조 하 는 단계 와 ; 무전 해 금속 코팅 액 을 제조 하 는 단계 와 ; 전해액 을 제조 하 는 단계 와 ; 상기 집 합사 를 표면 활성화제 에 함침 하 는 표면 활성 화 단계 와 ; 상기 활성 화 된 집 합사 를 무전 해 금속 코팅 액 에 함침 하 는 금속 코팅 단계 와 ; 상기 금속 코팅 된 집 합사 에 탄소 층 을 형성 하 는 단계 와 ; 상기 탄소 층 형성 단계 제조 된 전자기 차폐 집 합사 표면 에 실란 을 처리 하 는 실란 표면 처리 단계 와 ; 상기 실란 표면 처리 된 전자기 차폐 집 합사 를 촙 핑기 를 이용 하 여 절단 하 는 단계 와 ; 고분자 수지 1 , 000 중량 부 , 상기 전자기 차폐 촙 사 100 ~ 500 중량 부 , 보 조차 폐제 0 . 1 ~ 20 중량 부 , 산화 방지 제 1 . 0 ~ 5 . 0 중량 부 , 안료 1 . 0 ~ 10 중량 부를 순차 적 으로 투입 하 여 160 ~ 300 ℃ 의 온도 에서 10 ~ 60 분 동안 용융 혼합 하 는 혼련 단계 와 ; 상기 혼련 단계 가 끝난 후 에 고분자 복합체 제조 단계 와 ; 상기 고분자 복합체 를 펠 렛 으로 만드 는 단계 와 ; 상기 복합체 펠 렛 을 60 ~ 120 ℃ 의 오븐 에서 건조 하 는 단계 와 ; 상기 건조 된 복합체 펠 렛 의 입자 크기 선별 하 여 포장 하 는 제품 화 단계 를 포함 하 여 이루어진다 .